(57)【特許請求の範囲】
【請求項１】
（Ａ）アセトアセチル基含有ラジカル重合性不飽和単量体を１質量％〜１５質量％含むラジカル重合性不飽和単量体組成物１００質量部を、ポリビニルアルコール１質量部〜２０質量部及び両末端にカルボキシル基を有する水溶性アゾ重合開始剤の存在下で、乳化共重合して得られるアクリル樹脂エマルジョンと、
（Ｂ）固形分基準で、（Ａ）アクリル樹脂エマルジョン１００質量部に対して１５〜８０質量部のポリビニルアルコールと（ただし、（Ａ）アクリル樹脂エマルジョンの調製に用いたものは（Ｂ）のポリビニルアルコールの量に含まれない）、
（Ｃ）無機顔料と、
（Ｄ）１分子中に２個以上のイソシアネート基を含有しているイソシアネート基含有化合物と
を含むことを特徴とする木材用接着剤組成物。
【請求項２】
前記ラジカル重合性不飽和単量体組成物中に含まれる前記アセトアセチル基含有ラジカル重合性不飽和単量体が、２質量％〜１２質量％であることを特徴とする請求項１に記載の木材用接着剤組成物。
【請求項３】
前記ラジカル重合性不飽和単量体組成物が、（メタ）アクリル酸ヒドロキシエチルをさらに含むことを特徴とする請求項１または２に記載の木材用接着剤組成物。
【請求項４】
固形分基準で、前記（Ａ）アクリル樹脂エマルジョン１００質量部に対して、前記（Ｃ）無機顔料が５０質量部〜３５０質量部配合されていることを特徴とする請求項１〜３の何れか一項に記載の木材用接着剤組成物。
【請求項５】
固形分基準で、前記（Ａ）アクリル樹脂エマルジョンと前記（Ｂ）ポリビニルアルコールとの合計１００質量部に対して、前記（Ｄ）イソシアネート基含有化合物が２０質量部〜１５０質量部配合されていることを特徴とする請求項１〜４の何れか一項に記載の木材用接着剤組成物。
【請求項６】
前記（Ａ）アクリル樹脂エマルジョンの調製に用いるポリビニルアルコールが、分子鎖末端にメルカプト基を有するポリビニルアルコールであることを特徴とする請求項１〜５の何れか一項に記載の木材用接着剤組成物。
【発明の詳細な説明】
【技術分野】
【０００１】
本発明は、高い接着強度、優れた作業性、耐久性、耐水性、耐温水性および耐熱水性を有する木材用接着剤組成物に関する。
【背景技術】
【０００２】
従来、合板の接着剤として、メラミン−ホルムアルデヒド樹脂、尿素−ホルムアルデヒド樹脂、フェノール樹脂、レゾルシノール樹脂、レゾルシノール−フェノール共重合樹脂などの熱硬化型接着剤が主として用いられている。しかし、ホルムアルデヒドの室内汚染による健康障害、すなわちシックハウス症候群の問題により、これらの熱硬化型接着剤では低ホルムアルデヒド放散型のものが開発されてはいるものの、ホルムアルデヒド放散量をゼロにすることは事実上不可能である。
【０００３】
そこで、ホルムアルデヒドを含有しない接着剤として、酢酸ビニル樹脂エマルジョン接着剤やエチレン−酢酸ビニル樹脂エマルジョン接着剤が一部使用されているが、これらの接着剤では耐水性、耐熱水性が極めて不充分であり、例えば構造用接着剤のように高度な接着性が要求される用途では実用に耐えない。
【０００４】
そのため、ホルムアルデヒドを含有しない耐水性接着剤として、水性エマルジョン系接着剤や水性高分子とイソシアネート系化合物とを配合した水性高分子−イソシアネート系接着剤が広く使用されるようになってきた。水性エマルジョン系接着剤としては、優れた耐温水性および耐熱水性を有するためにスチレンブタジエンゴムラッテクス（ＳＢＲ）が多く使用されている。
【０００５】
また、水性高分子−イソシアネート系接着剤としては、１級水酸基含有エチレン性不飽和単量体を含む不飽和単量体組成物を重合して得られる水性エマルジョンと多価イソシアネート化合物とを含む接着剤（例えば、特許文献１を参照）、ヒドロキシル基含有ビニル系単量体を含む不飽和単量体組成物を重合して得られる水性エマルジョンとイソシアネート化合物とを含む接着剤（例えば、特許文献２を参照）、ヒドロキシル基含有単量体およびエチレン性不飽和単量体を含む不飽和単量体組成物を重合して得られる水性樹脂エマルジョンとイソシアネート化合物とを含む接着剤（例えば、特許文献３を参照）などが使用されている。
しかし、これらの従来技術では、接着強度、作業性、耐久性、耐水性、耐温水性および耐熱水性を充分に満足できるものは未だ開発されていないのが現状である。
【０００６】
【特許文献１】特開平０５−２７９６４８号公報
【特許文献２】特開２００２−１５５２５２号公報
【特許文献３】特開２００６−２７３８８９号公報
【発明の開示】
【発明が解決しようとする課題】
【０００７】
従って、本発明の目的は、ホルムアルデヒドを放散せず、優れた接着強度、作業性、耐久性、耐水性、耐温水性および耐熱水性を有する木材用接着剤組成物を提供することにある。
【課題を解決するための手段】
【０００８】
本発明者らは、鋭意研究を重ねた結果、特定のアクリル樹脂エマルジョンとポリビニルアルコールと無機顔料とイソシアネート基含有化合物とを配合した接着剤組成物が上記課題を解決し得ることを見出し、本発明を完成した。
【０００９】
すなわち、本発明は、（Ａ）アセトアセチル基含有ラジカル重合性不飽和単量体を１質量％〜１５質量％含むラジカル重合性不飽和単量体組成物１００質量部を、ポリビニルアルコール１質量部〜２０質量部及び両末端にカルボキシル基を有する水溶性アゾ重合開始剤の存在下で、乳化共重合して得られるアクリル樹脂エマルジョンと、（Ｂ）固形分基準で、（Ａ）アクリル樹脂エマルジョン１００質量部に対して１５〜８０質量部のポリビニルアルコールと（ただし、（Ａ）アクリル樹脂エマルジョンの調製に用いたものは（Ｂ）のポリビニルアルコールの量に含まれない）、（Ｃ）無機顔料と、（Ｄ）イソシアネート基含有化合物とを含むことを特徴とする木材用接着剤組成物である。
【００１０】
木材用接着剤組成物には、固形分基準で、（Ａ）アクリル樹脂エマルジョン１００質量部に対して、（Ｃ）無機顔料が５０質量部〜３５０質量部配合されていることが好ましい。
また、木材用接着剤組成物には、固形分基準で、（Ａ）アクリル樹脂エマルジョンと（Ｂ）ポリビニルアルコールとの合計１００質量部に対して、（Ｄ）イソシアネート基含有化合物が２０質量部〜１５０質量部配合されていることが好ましい。
【発明の効果】
【００１１】
本発明によれば、ホルムアルデヒドを放散せず、優れた接着強度、作業性、耐久性、耐水性、耐温水性および耐熱水性を有する木材用接着剤組成物を提供することができる。
【発明を実施するための最良の形態】
【００１２】
以下、本発明を詳細に説明する。
本発明による木材用接着剤組成物は、（Ａ）アクリル樹脂エマルジョンと、（Ｂ）ポリビニルアルコールと、（Ｃ）無機顔料と、（Ｄ）イソシアネート基含有化合物とを必須成分として配合したことに特徴がある。
【００１３】
（Ａ）アクリル樹脂エマルジョン
本発明の木材用接着剤組成物に使用する（Ａ）アクリル樹脂エマルジョンは、ポリビニルアルコール（ＰＶＡ）を保護コロイドとして用い、アセトアセチル基含有ラジカル重合性不飽和単量体を含むラジカル重合性不飽和単量体組成物を、特定の重合開始剤の存在下で、通常の乳化重合法に従って乳化共重合させることにより得ることができる。
【００１４】
アセトアセチル基含有ラジカル重合性不飽和単量体としては、例えば、アリルアセトアセテート、ビニルアセトアセテート、２−アセトアセトキシエチルアクリレート、２−アセトアセトキシエチルメタクリレート、２−アセトアセトキシプロピルアクリレート、２−アセトアセトキシプロピルメタクリレート、２−シアノアセトアセトキシエチルメタクリレートなどのアルキレングリコールの（メタ）アクリル酸アセト酢酸エステル、２−アセトアセトキシエチルクロトネート、２−アセトアセトキシプロピルクロトネートなどのアルキレングリコールのクロトン酸アセト酢酸エステル、Ｎ−（アセトアセトキシメチル）アクリルアミド、Ｎ−（アセトアセトキシメチル）メタクリルアミド、Ｎ−（アセトアセトキシエチル）アクリルアミド、Ｎ−（アセトアセトキシエチル）メタクリルアミドなどのＮ−アルキロール（メタ）アクリルアミドのアセト酢酸エステル、２−ヒドロキシエチルアクリレート、２−ヒドロキシエチルメタクリレート、ヒドロキシプロピルアクリレート、２−ヒドロキシ−３−クロロプロピルメタクリレート、１，４−ブチレングリコールモノアクリレート、１，４−ブチレングリコールモノメタクリレート、Ｎ−メチロールアクリルアミド、Ｎ−メチロールメタクリルアミド、ヒドロキシスチレンなどの水酸基を有するエチレン性不飽和単量体のアセトアセチル化物が挙げられる。これらを１種単独で使用してもよいし、２種以上を組み合わせて使用してもよい。
アセトアセチル基含有ラジカル重合性不飽和単量体は、ラジカル重合性不飽和単量体組成物全体に対して１質量％〜１５質量％配合する必要があり、２質量％〜１２質量％配合することが好ましい。アセトアセチル基含有ラジカル重合性不飽和単量体の配合量が１質量％未満であると、木材用接着剤組成物の物性である剥離率が低下し、また、１５質量％を超えると、安定なエマルジョンが得られない。
【００１５】
上記したアセトアセチル基含有ラジカル重合性不飽和単量体と共重合可能な他のラジカル重合性不飽和単量体としては、特に限定されるものではないが、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｓｅｃ−ブチル、（メタ）アクリル酸ｔ−ブチル、（メタ）アクリル酸ｎ−ペンチル、（メタ）アクリル酸２−エチルヘキシル、（メタ）アクリル酸ｎ−オクチル、（メタ）アクリル酸ラウリル、（メタ）アクリル酸ステアリル、（メタ）アクリル酸シクロヘキシル、（メタ）アクリル酸２−メトキシエチル、（メタ）アクリル酸２−エトキシエチル、（メタ）アクリル酸２−メトキシプロピル、（メタ）アクリル酸３−メトキシプロピル、（メタ）アクリル酸２−メトキシブチル、（メタ）アクリル酸３−メトキシブチル、（メタ）アクリル酸４−メトキシブチル、（メタ）アクリル酸ヒドロキシエチル、（メタ）アクリル酸ヒドロキシプロピル、（メタ）アクリル酸ヒドロキシブチルなどの（メタ）アクリル酸エステル類やこれと共重合可能な単量体、例えば、アクリル酸、メタクリル酸、クロトン酸、イタコン酸などのα，β−エチレン性不飽和カルボン酸類が挙げられる。また、アセトアセチル基含有ラジカル重合性不飽和単量体と共重合可能な他のラジカル重合性不飽和単量体として、スチレンを使用してもよいが、スチレンは建材用ＶＯＣ（揮発性有機化合物）規制により、将来的に問題となる可能性があるので使用量を極力少なくすることが好ましい。
【００１６】
アセトアセチル基含有ラジカル重合性不飽和単量体を含むラジカル重合性不飽和単量体組成物を乳化共重合する際に保護コロイドとして用いるポリビニルアルコールの使用量は、ラジカル重合性不飽和単量体組成物１００質量部に対して１質量部〜２０質量部が好ましく、４質量部〜１５質量部がより好ましい。ポリビニルアルコールの使用量を上記した範囲にすることで、ラジカル重合性不飽和単量体組成物の反応性をより向上させつつ、エマルジョン粘度をより実用的な範囲にすることができる。本発明において保護コロイドとして使用するポリビニルアルコールは、重合反応性及び得られたエマルジョンの安定性がより向上するという理由から、分子鎖末端にメルカプト基を有するポリビニルアルコールが好ましい。分子鎖末端にメルカプト基を有するポリビニルアルコールの中でも、けん化度が８０モル％〜９９．９モル％、重合度が３００〜２，５００のものが好ましく、けん化度８６モル％〜９０モル％、重合度が５００〜１，５００のものがより好ましい。また、乳化共重合する際には、アニオン性、ノニオン性などの乳化剤を併用してもよい。
【００１７】
また、得られる共重合体の分子量を調整する目的で、ラウリルメルカプタン、オクチルメルカプタン、２−メルカプトエチルアルコール、２−メルカプトプロピオン酸、チオグリコール酸オクチルなどの連鎖移動剤を用いてもよい。また、造膜助剤、可塑剤などの合成樹脂エマルジョンで多用される公知の添加剤も必要に応じて添加することができる。
【００１８】
本発明において乳化共重合時に使用する重合開始剤は、両末端にカルボキシル基を有する水溶性アゾ重合開始剤であり、例えば、４，４’−アゾビス（４−シアノ吉草酸）、２，２’−アゾビス［Ｎ-（２−カルボキシエチル）−２−メチルプロピオンアミジン］ハイドレイトなどが挙げられる。これらの中でも、重合反応性がより向上するという理由から、４，４’−アゾビス（４−シアノ吉草酸）が好ましい。水溶性アゾ重合開始剤の使用量は、ラジカル重合性不飽和単量体組成物（使用するラジカル重合性不飽和単量体の合計）１００質量部に対して、０．１質量部〜２０質量部であることが好ましく、０．３質量部〜１５質量部であることがより好ましい。水溶性アゾ重合開始剤の使用量が０．１質量部未満では、重合反応性が著しく低下して安定なエマルジョンが得られず、また、２０質量部を超えると、エマルジョン粘度が高くなり過ぎて実用的な範囲から外れる。また、両末端にカルボキシル基を有する水溶性アゾ重合開始剤は、アンモニア水で希釈した水溶液として重合系に導入することが好ましい。
また、上記した両末端にカルボキシル基を有する水溶性アゾ重合開始剤に代えて、（４，４’−アゾビス（４−シアノヴァレリックアシド）、２，２’−アゾビス（２−メチルプロピオンアミジン）ジハイドロクロライド、（２，２’−アゾビス（２−アミジンプロパン）ジハイドロクロライド、２，２’−アゾビス〔２−（２−イミドアゾリン−２−イル）プロパン〕、２，２’−アゾビス〔２−（２−イミドアゾリン−２−イル）プロパン〕ジハイドロクロライドなどの代表的な水溶性アゾ開始剤、過酸化水素、過硫酸カリウム、過硫酸アンモニウムなどの水溶性無機過酸化物、過硫酸塩、クメンハイドロパーオキサイド、ベンゾイルパーオキサイドなどの有機過酸化物を使用すると、エマルジョン粒子の凝集により粒子径が大きくかつ粘度が高くなる場合があるため好ましくない。また、これらの重合開始剤を両末端にカルボキシル基を有する水溶性アゾ重合開始剤と併用した場合、木材用接着剤組成物の物性が顕著に低下するため好ましくない。
【００１９】
（Ａ）アクリル樹脂エマルジョンを製造する際のラジカル重合性不飽和単量体組成物の添加方法は、特に限定されるものではないが、重合に先立ってラジカル重合性不飽和単量体組成物を一括して重合系に添加しておく方法、ラジカル重合性不飽和単量体組成物の一部を重合系に予め添加しておき、重合過程で残りのラジカル重合性不飽和単量体組成物を連続滴下する方法、全てのラジカル重合性不飽和単量体組成物を重合系に連続滴下する方法、ラジカル重合性不飽和単量体組成物とＰＶＡと水とを予め乳化したものを重合系に連続滴下する方法などが挙げられる。
【００２０】
さらに、（Ａ）アクリル樹脂エマルジョンに含まれるアクリル樹脂のガラス転移温度は、−１０℃〜５０℃の範囲のものが好ましく、０℃〜３５℃の範囲のものがより好ましい。アクリル樹脂のガラス転移温度が−１０℃より低いと、木材用接着剤組成物の接着強度や耐水性が低下する場合があるため好ましくなく、また、ガラス転移温度が５０℃より高いと、木材用接着剤組成物の造膜性が低下したり、接着強度や耐水性が低下したりする場合があるため好ましくない。
（Ａ）アクリル樹脂エマルジョンの不揮発分は、４０質量％〜５０質量％の範囲であることが好ましい。不揮発分が４０質量％より少ないと、水性高分子−イソシアネート系接着剤として使用する時の初期接着性が低下するため好ましくなく、また、不揮発分が５０質量％より多いと、エマルジョン粘度が高くなり過ぎるため好ましくない。
（Ａ）アクリル樹脂エマルジョンの粘度は、５０ｍＰａ・ｓ〜１０，０００ｍＰａ・ｓの範囲であることが好ましい。粘度が５０ｍＰａ・ｓより低いと、水性高分子−イソシアネート系接着剤として使用する時の粘度が調整しにくくなる場合があるため好ましくなく、また、粘度が１０，０００ｍＰａ・ｓより高いと、水性高分子−イソシアネート系接着剤として使用する時の不揮発分が低下するため好ましくない。なお、ここでの粘度は、ＴＯＫＩＭＥＣ  ＩＮＣ．製のＢＨ型粘度計を用いて、１０ｒｐｍ、２３℃で測定した値である。
【００２１】
（Ｂ）ポリビニルアルコール
本発明の木材用接着剤組成物に使用する（Ｂ）ポリビニルアルコールとしては、通常の完全けん化物および部分けん化物のいずれであってもよく、重合度やけん化度の異なる２種以上のポリビニルアルコールを併用してもよい。また、（Ｂ）ポリビニルアルコールとして、メルカプト基変性物、アセトアセチル基変性物などの変性ポリビニルアルコールも使用することができる。
【００２２】
本発明の木材用接着剤組成物における（Ｂ）ポリビニルアルコールの配合量は、固形分基準で、（Ａ）アクリル樹脂エマルジョン１００質量部に対して、１０質量部〜１００質量部であることが好ましく、１５質量部〜８０質量部であることがより好ましい。ただし、（Ｂ）ポリビニルアルコールの配合量には、（Ａ）アクリル樹脂エマルジョンで保護コロイドとして用いるポリビニルアルコールは含まれない。（Ｂ）ポリビニルアルコールの配合量が１０質量部未満であると、以下に説明する（Ｄ）イソシアネート基含有化合物を配合した後の、最終的に得られる木材用接着剤組成物の粘度が増大して作業性が低下する場合があるため好ましくない。また、（Ｂ）ポリビニルアルコールの配合量が１００質量部を超えると、最終的に得られる木材用接着剤組成物の耐水性が低下する場合があるため好ましくない。
【００２３】
（Ｃ）無機顔料
本発明の木材用接着剤組成物に使用する（Ｃ）無機顔料としては、炭酸カルシウム、硫酸バリウム、クレー、タルク、酸化チタンを挙げることができる。これらを１種単独で使用してもよいし、２種以上を組み合わせて使用してもよい。また、本発明の効果を損なわない範囲で、小麦粉、澱粉、木粉などの有機顔料を併用してもよい。
【００２４】
本発明の木材用接着剤組成物における（Ｃ）無機顔料の配合量は、固形分基準で、（Ａ）アクリル樹脂エマルジョン１００質量部に対して、５０質量部〜３５０質量部であることが好ましく、１００質量部〜３００質量部であることがより好ましい。（Ｃ）無機顔料の配合量が５０質量部未満であると、木材用接着剤組成物の凝集力が不足して充分な接着強度が得られない場合があるため好ましくない。また、（Ｃ）無機顔料の配合量が３５０質量部を超えると、木材用接着剤組成物の造膜性が低下したり、接着強度や耐水性が低下したりする場合があるため好ましくない。
【００２５】
（Ｄ）イソシアネート基含有化合物
本発明の木材用接着剤組成物に使用する（Ｄ）イソシアネート基含有化合物としては、１分子中に２個以上のイソシアネート基を含有しているものであれば特に制限はなく、例えば、ヘキサメチレンジイソシアネートのような脂肪族イソシアネート、ｍ−フェニレンジイソシアネート、ｐ−フェニレンジイソシアネート、トリレン−２，４−ジイソシアネート、トリレン−２，６−ジイソシアネート、ジフェニルメタン−４，４’−ジイソシアネート、ジフェニレン−４，４’−ジイソシアネート、４，４’−ジイソシアネート−３，３’−ジメチルジフェニル、３−メチル−ジフェニルメタン−４，４’−ジイソシアネート、ジフェニルエーテルジイソシアネートのような芳香族イソシアネート、シクロヘキサン−２，４−ジイソシアネート、シクロヘキサン−２，３−ジイソシアネート、イソホロンジイソシアネートのような脂環族イソシアネートなどが挙げられる。これらを１種単独で使用してもよいし、２種以上を組み合わせて使用してもよい。また、（Ｄ）イソシアネート基含有化合物として、過剰のジイソシアネートまたは多官能ポリイソシアネートとヒドロキシル末端ポリエステルまたはヒドロキシル末端ポリエーテルとの反応により生成されたイソシアネート末端プレポリマー、ならびに過剰のジイソシアネートもしくは多官能ポリイソシアネートとエチレングリコール、トリメチロールプロパンもしくは１，３−ブタンジオールのような単量体ポリオール、またはその混合物との反応により得られる生成物も使用することができる。
【００２６】
本発明の木材用接着剤組成物に使用する（Ｄ）イソシアネート基含有化合物の配合量は、木材用接着剤組成物の用途に応じて適宜決定すればよいが、固形分基準で、（Ａ）アクリル樹脂エマルジョンと（Ｂ）ポリビニルアルコールとの合計１００質量部に対して、２０質量部〜１５０質量部であることが好ましく、５０質量部〜１２０質量部であることがより好ましい。（Ｄ）イソシアネート基含有化合物の配合量が２０質量部未満であると、充分な接着強度が得られない場合があるため好ましくない。また、（Ｄ）イソシアネート基含有化合物の配合量が１５０質量部を超えると、配合後の可使時間が短くなる場合がある上に、木材用接着剤組成物の粘度が増大して作業性が低下する場合があるため好ましくない。
【００２７】
本発明の木材用接着剤組成物には、本発明の効果を損なわない範囲で、他の添加剤を添加することができる。このような添加剤としては、ヒドロキシセルロース、カルボキシメチルセルロースなどのセルロース誘導体、カゼイン、デンプン、ポリアクリルアミドなどの水溶性高分子、フタル酸ジブチルなどのフタル酸誘導体、フェニルグリコールなどのグリコール酸誘導体、アジピン酸誘導体、スルホン酸誘導体、脂肪酸誘導体、スルホン酸誘導体、フマル酸誘導体、パラフィン誘導体、ポリエステル誘導体などの可塑剤、粘着付与剤、充填材、顔料、染料、消泡剤、防腐剤、防錆剤、有機溶剤などが挙げられる。
【００２８】
また、本発明の木材用接着剤組成物は、公知の塗布方法および接着方法によって使用することができる。例えば、木材などの接着面に本発明の木材用接着剤組成物を刷毛などで塗布し、木材用接着剤組成物が塗布された面を貼り合わせて圧力を加えて固定する圧締法などを挙げることができる。また、本発明の木材用接着剤組成物は、常温乾燥および加熱乾燥のいずれの方法でも充分な接着強度を得ることができる。
【００２９】
上述したように、本発明の木材用接着剤組成物は、常温乾燥により充分な接着強度が得られること、優れた作業性を有すること、ホルムアルデヒドを放散しないこと（ホルムアルデヒドを配合する必要がないこと）、ＶＯＣ規制の対象になり得るスチレンを配合する必要がないこと、広葉樹やヤニ分の多い針葉樹も接着可能であることなどから、集成材、合板、化粧合板、繊維ボードなどの様々な木質基材に対する接着剤として有用である。
【実施例】
【００３０】
以下、本発明を実施例および比較例により更に具体的に説明するが、本発明はこれら実施例に限定されるものではない。
【００３１】
[木材用接着剤組成物の調製]
＜実施例１＞
撹拌機、滴下ロート、還流冷却管および温度計を備えた１リットルのセパラブルフラスコに、分子鎖末端にメルカプト基を有するポリビニルアルコール（商品名：ＰＶＡ−Ｍ２０５、重合度５００、けん化度８８モル％、株式会社クラレ製）の１５％水溶液１６０質量部および水４００質量部を仕込み、窒素気流下、内温を７５℃に昇温させた。次に、メタクリル酸メチル６質量部、アクリル酸ブチル６質量部およびアセトアセトキシエチルメタクリレート１質量部を加えた後、４，４’−アゾビス（４−シアノ吉草酸）１．５質量部にアンモニア水０．７５質量部を加えたものを水で希釈して全量４０質量部とした水溶液を滴下し重合を開始した。水溶液の滴下を開始してから１５分後に、メタクリル酸メチル１７４質量部、アクリル酸ブチル１７４質量部およびアセトアセトキシエチルメタクリレート３５質量部を４時間かけて滴下し、内温８０℃〜８５℃で乳化共重合を行った。滴下終了後、８５℃で１時間保持した後、冷却し、アクリル樹脂エマルジョンを得た。得られたアクリル樹脂エマルジョンは、不揮発分４２質量％、粘度１２５ｍＰａ・ｓであった。また、エマルジョンに含まれるアクリル樹脂のガラス転移温度は６℃であった。
【００３２】
固形分基準で、得られたアクリル樹脂エマルジョン１００質量部に対して、ポリビニルアルコールが３０質量部となるように、ポリビニルアルコール混合物（商品名：ＰＶＡ２２４（重合度２，４００、けん化度８８モル％、株式会社クラレ製）と、商品名：ＰＶＡ２１０（重合度１，０００、けん化度８８モル％、株式会社クラレ製）とを１：１の質量割合で混合したもの）の１５％水溶液を配合した。次に、固形分基準で、アクリル樹脂エマルジョン１００質量部に対して、無機顔料としての炭酸カルシウムを２５０質量部配合した。さらに、固形分基準で、アクリル樹脂エマルジョンとポリビニルアルコールとの合計１００質量部に対して、イソシアネート含有化合物としてのポリメチレンポリフェニルイソシアネート（商品名：ルプラネート（登録商標）Ｍ２０Ｓ、ＢＡＳＦ  ＩＮＯＡＣポリウレタン株式会社製）を６０質量部配合し、充分に混合して実施例１の木材用接着剤組成物を調製した。
【００３３】
＜実施例２＞
撹拌機、滴下ロート、還流冷却管および温度計を備えた１リットルのセパラブルフラスコに、分子鎖末端にメルカプト基を有するポリビニルアルコール（重合度５００、けん化度８８モル％、株式会社クラレ製ＰＶＡ−Ｍ２０５）の１５％水溶液１６０質量部および水４００質量部を仕込み、窒素気流下、内温を７５℃に昇温させた。次に、メタクリル酸メチル６質量部、アクリル酸ブチル６質量部、アクリル酸２ヒドロキシエチル０．６質量部およびアセトアセトキシエチルメタクリレート０．３質量部を加えた後、４，４’−アゾビス（４−シアノ吉草酸）１．５質量部にアンモニア水０．７５質量部を加えたものを水で希釈して全量４０質量部とした水溶液を滴下し重合を開始した。水溶液の滴下を開始してから１５分後に、メタクリル酸メチル１７４質量部、アクリル酸ブチル１７４質量部、アクリル酸２ヒドロキシエチル１７．４質量部およびアセトアセトキシエチルメタクリレート１０質量部を４時間かけて滴下し、内温８０℃〜８５℃で乳化共重合を行った。滴下終了後、８５℃で１時間保持した後、冷却し、アクリル樹脂エマルジョンを得た。得られたアクリル樹脂エマルジョンは、不揮発分４２質量％、粘度２５ｍＰａ・ｓであった。また、エマルジョンに含まれるアクリル樹脂のガラス転移温度は５℃であった。
このアクリル樹脂エマルジョンを使用したこと以外は実施例１と同様にして、実施例２の木材用接着剤組成物を調製した。
【００３４】
＜比較例１＞
アセトアセトキシエチルメタクリレートを使用しないこと以外は実施例１と同様にして、アクリル樹脂エマルジョンを得た。得られたアクリル樹脂エマルジョンは、不揮発分４２質量％、粘度１００ｍＰａ・ｓであった。また、エマルジョンに含まれるアクリル樹脂のガラス転移温度は６℃であった。
このアクリル樹脂エマルジョンを使用したこと以外は実施例１と同様にして、比較例１の木材用接着剤組成物を調製した。
【００３５】
＜比較例２＞
アセトアセトキシエチルメタクリレートの全使用量を３．６質量部まで減らしたこと以外は実施例１と同様にして、アクリル樹脂エマルジョンを得た。得られたアクリル樹脂エマルジョンは、不揮発分４２質量％、粘度１００ｍＰａ・ｓであった。また、エマルジョンに含まれるアクリル樹脂のガラス転移温度は６℃であった。
このアクリル樹脂エマルジョンを使用したこと以外は実施例１と同様にして、比較例２の木材用接着剤組成物を調製した。
【００３６】
＜比較例３＞
アセトアセトキシエチルメタクリレートの全使用量を６４質量部まで増やしたこと以外は実施例１と同様にしたが、得られたアクリル樹脂エマルジョンは、残存モノマーが高く、エマルジョンの粗粒子が多いため、安定なエマルジョンが得られなかった。
【００３７】
＜比較例４＞
４，４’−アゾビス（４−シアノ吉草酸）の代わりに過硫酸カリウムを使用したこと以外は実施例１と同様にして、アクリル樹脂エマルジョンを得た。得られたアクリル樹脂エマルジョンは、不揮発分４２質量％、粘度５，０００ｍＰａ・ｓであった。また、エマルジョンに含まれるアクリル樹脂のガラス転移温度は６℃であった。
このアクリル樹脂エマルジョンを使用したこと以外は実施例１と同様にして、比較例４の木材用接着剤組成物を調製した。
【００３８】
［接着性能の評価］
実施例１〜２および比較例１〜４で得られた木材用接着剤組成物の接着性能を下記項目により評価した。
＜圧縮剪断強度＞
木材用接着剤組成物を用いて試験片を作製し、圧縮剪断強度を測定した。接着条件、試験方法および測定条件を以下に記す。測定結果を表１に示した。なお、表中の木破率が高いほど、接着強度が高いということができる。
（１）接着条件
基材：カバ柾目板、含水率１１％
塗布量：２５０ｇ／ｍ2（両面塗布）
圧締：常温、１１７７ｋＰａ（１２ｋｇ/ｃｍ2）、２４時間
（２）試験方法
ＪＩＳ  Ｋ−６８０６による圧縮剪断試験
（３）測定条件
常態：２３℃、６５％ＲＨ下の標準状態で測定
耐温水：６０℃の温水中に３時間浸漬した後、室温の水中に冷めるまで浸漬してから測定
耐熱水性：煮沸水中に４時間浸漬した後、６０℃で２０時間乾燥し、さらに煮沸水中で４時間浸漬してから、室温の水中に冷めるまで浸漬してから測定
【００３９】
【表１】
0005511145.tif 000002
【００４０】
＜引張り剪断強度＞
木材用接着剤組成物を用いて針葉樹単板を接着して合板とし、合板の引張り剪断強度を測定した。接着条件、試験方法および測定条件を以下に記す。測定結果を表２に示した。
（１）接着条件
基材：カラマツ／ラジアータパイン単板（厚さ２／３／２／３／２ｍｍ  クロス貼り５ｐｌｙ）、含水率８％
塗布量：４３５．７ｇ／ｍ2（両面塗布）
圧締：常温で１４７１ｋＰａ（１５ｋｇ／ｃｍ2）、２０分間の圧締後、１１０℃で９８１ｋＰａ（１０ｋｇ／ｃｍ2）、５分間の圧締
（２）試験方法
ＪＡＳの合板引張り剪断試験
（３）測定条件
常態：２３℃、６５％ＲＨ下の標準状態で測定
１類：スチーミング処理試験  室温の水中に２時間以上浸漬した後、１２０℃で３時間スチーミングを行い、冷めるまで室温の水中に浸漬後、濡れたままの状態で測定
特類：減圧・加圧試験  室温水中に浸漬し、０．０８５ＭＰａ以上の減圧を３０分行い、更に０．４５ＭＰａ〜０．４８ＭＰａの加圧を３０分行い、濡れたままの状態で測定
【００４１】
【表２】
0005511145.tif 000003
【００４２】
＜剥離試験＞
木材用接着剤組成物を用いて試験片を作製し、剥離率を測定した。接着条件、試験方法および測定条件を以下に記す。測定結果を表３に示した。なお、表中の剥離率が低いほど、接着強度が高いということができる。
（１）接着条件
基材：米松、含水率１１％
塗布量：２４０ｇ／ｍ2（両面塗布）
圧締：常温、９８１ｋＰａ（１０ｋｇ/ｃｍ2）、２０分
（２）試験方法
ＪＡＳの集成材剥離試験
（３）測定条件
減圧・加圧試験：試験片を室温水中に浸漬し、０．０８ＭＰａの減圧を５分間行い、更に０．４８ＭＰａ〜０．５４ＭＰａの加圧を１時間行う処理を２回繰り返した後、７０±３℃の恒温乾燥機中に入れ、含水率が処理前の含水率以下になるまで１８時間以上乾燥した後、両木口面の接着層における剥離長さを測定
【００４３】
【表３】
0005511145.tif 000004
【００４４】
表１〜３の結果から、本発明の木材用接着剤組成物は、接着強度、作業性、耐久性、耐水性、耐温水性および耐熱水性に優れているということが明らかである。